"2つ以上の染料を含む組成物であって、少なくとも1つの染料は式Aにしたがい、少なくとも1つの染料は式BAr1-N=N-[Ar2-N=N-]qAr3-N=N-Ar4Bにしたがいここで、n、m、pのそれぞれは0~2の数であり;qは0または1であり;Ar1は、式のうちの1つの残基であり;Ar2は、1,4-フェニレン、1個または2個のR5残基によって置換された1,4-フェニレン、または1,4-ナフチレンであり;Ar3は、1,4-フェニレン、1個または2個のR5残基によって置換された1,4-フェニレン、または1,4-ナフチレンであり;Ar4は、1個または2個の、C1-C8アルキルアミノ残基か、またはジC1-C8アルキルアミノ残基か、またはアルキル基が一緒に結合して1つの共通のC1-C8アルキレン架橋基またはO、Sおよび/もしくはNR’3によって中断されたC2-C8アルキレン架橋基を形成しているジC1-C8アルキルアミノ残基によって置換されたナフチルであるか、あるいは、アルキル基が一緒に結合して1つの共通のC1-C8アルキレン架橋基またはO、Sおよび/もしくはNR’3によって中断されたC2-C8アルキレン架橋基を形成している2個のC1-C8アルキルアミノ残基によって置換されたナフチルであるか;あるいは、Ar4は、R11によって置換され、場合によってC1-C8アルキルまたはフェニルまたはハロゲンまたはCNによってさらに置換されたチオフェニルであり、Ar4は特に式にしたがい;R1は、C1-C12アルキル、C3-C12シクロアルキル、またはO、SもしくはNR’3によって中断されたC3-C5シクロアルキルであり、前記アルキルまたはシクロアルキルのそれぞれは非置換であるかまたは置換されており;R3は、Hであるか、またはR1について定義のとおりであるか;あるいは、R1およびR3は一緒になって、C2-C12アルキレン、またはO、Sおよび/もしくはNR’3によって中断されたC2-C8アルキレンであり、前記基のそれぞれは非置換であるかまたは置換されており、したがってR1およびR3は、R1およびR3が結合している窒素原子と一緒になって、2~12個の炭素原子の脂肪族含窒素複素環式残基を形成しており;R’3は、H、またはC1-C8アルキルであり;R4残基、R5残基およびR6残基のそれぞれが存在する場合には、このR4残基、R5残基およびR6残基のそれぞれは、非置換または置換されたC1-C4アルキル、C1-C4アルコキシ、ハロゲン、CNから独立して選択されており;Xは、H、Hal、COOR2から選択されており;Xbは、Hal、COOR2、CN、フェニル、R8で置換されたフェニル、C3-C12シクロアルキル、C1-C12アルキル-シクロヘキシルであり;Halは、CF3またはハロゲン、特にCF3またはフルオロであり;R2は、非置換または置換されたC1-C12アルキルであり;R8は、C1-C12アルキル、C1-C12アルコキシ、C1-C12アルキル-フェニル、C1-C12アルキル-シクロヘキシル、C1-C12アルコキシ-シクロヘキシルであって、前記基のアルキル部分のそれぞれは非置換であるかまたは置換されているものとし;またはC3-C12シクロアルキル、フェニル、CN、Halであり;R11は、NR’Rであって、ここで、R’およびRは、HまたはC1-C4アルキルまたはC3-C12シクロアルキルまたはフェニルまたは置換されたフェニルから独立して選択されているか;あるいは、R’およびRは一緒になって、1つの共通のC1-C8アルキレン架橋基またはO、Sおよび/もしくはNR’3によって中断されたC2-C8アルキレン架橋基を形成しており;R11は特に、ピロリジニルまたはピペリジニルまたはジC1-C4アルキルアミノまたはモルホリニルであり;R12およびR13は独立して、H;Hal;ニトロ;ホルミル;SCN;CN;COOR2;COR2;C1-C12アルキル;C1-C12アルコキシ;C1-C12アルキルチオ;C1-C12アルキル-SO2;フェニル;フェノキシ;フェニル-SO2;フェニルまたはフェノキシまたはフェニル-SO2であって、そのそれぞれはフェニルまたはC1-C8アルキルまたはシクロヘキシルまたはC1-C8アルコキシまたはC1-C8アルキルチオによって置換されているものとする;C2-C12アルキルまたはC3-C12アルコキシまたはC3-C12アルキルチオであって、そのそれぞれはOによって中断されているものとする;C1-C8アルキルまたはC2-C3アルケニルまたはC1-C8アルコキシまたはC1-C8アルキルチオであって、そのそれぞれはCNまたはCOOR2またはフェニルまたはフルオロまたはCF3によって置換されているものとし;あるいは、R12およびR13は一緒になってC3-C4アルキレンであり;R14は、H;Hal;CN;SCN;COOR2;COR2;C1-C12アルキル;C3-C12シクロアルキル;C1-C12アルコキシ;C1-C12アルキルチオ;C1-C12アルキルアミノ;ジC1-C12アルキルアミノ;ピロリジニル;ピペリジニル;モルホリニル;フェニル;フェニル-SO2;フェニルまたはC1-C8アルキルまたはシクロヘキシルまたはC1-C8アルコキシまたはC1-C8アルキルチオによって置換されたフェニル;C2-C12アルキルまたはC3-C12アルコキシまたはC3-C12アルキルチオであって、そのそれぞれはOによって中断されているものとする;C1-C8アルキルまたはC2-C3アルケニルまたはC1-C8アルコキシまたはC1-C8アルキルチオであって、そのそれぞれはCNまたはCOOR2またはフェニルまたはフルオロまたはCF3によって置換されているものとする;R15は、H;Hal;OCF3;CN;COOR2;COR2;C1-C12アルキル;C1-C12アルコキシ;C1-C12アルキルチオ;C1-C12アルキルアミノ;ジC1-C12アルキルアミノ;C1-C12アルキル-CONH;C1-C12アルキル-SO2;ピロリジニル;ジC1-C4アルキルアミノ;モルホリニル;フェニル;フェニル-SO2;フェニルまたはC1-C8アルキルまたはシクロヘキシルまたはC1-C8アルコキシまたはC1-C8アルキルチオまたはCNまたはCF3またはOCF3によって置換されたフェニルまたはフェニル-SO2;C2-C12アルキルまたはC3-C12アルコキシまたはC3-C12アルキルチオであって、そのそれぞれはOによって中断されているものとする;C1-C8アルキルまたはC2-C3アルケニルまたはC1-C8アルコキシまたはC1-C8アルキルチオまたはC1-C8アルキル-SO2であって、そのそれぞれはCNまたはCOOR2またはCOR2またはフェニルまたはR8で置換されたフェニルまたはフルオロまたはCF3によって置換されているものとする;R16およびR17は独立して、H、ハロゲン、ニトロ、C1-C12アルキル、C1-C12アルコキシであり;ここで、上記アルキル部分の任意の置換基は、好ましくは、ハロゲン、CF3、CN、OH、C1-C4アルキル、C1-C4アルコキシ、フェニル;C1-C8ジアルキルアミノ、または、2~5個の炭素環原子および場合によって結合窒素原子以外に1個の酸素環原子を含有するN結合脂肪族もしくは芳香族複素環式環から選択される、組成物。式Aの少なくとも1つの染料が赤色染料および場合によって黄色染料を含み、式Bの染料が青色染料を含む組成物であって、黒色二色性染料組成物である、請求項1に記載の組成物。式Aの化合物が式A1にしたがい、ここで、mは0または1であり、R4およびR5が存在する場合には、このR4およびR5はC1-C4アルキルから選択され、HalはFまたはCF3であり、そして全ての他の記号は請求項1で定義のとおりである、請求項1または2に記載の組成物。黄色染料が式AまたはA1にしたがうが、ただし、部分-NR1R3はモルホリニルであり、R4、R5、R6のいずれかが存在する場合には、このR4、R5、R6のいずれかはメチルであり;そして赤色染料が式AまたはA1にしたがうが、ただし、部分-NR1R3はピロリジニルまたはピペリジニルまたはジC1-C4アルキルアミノであり、R4、R5、R6のいずれかが存在する場合には、このR4、R5、R6のいずれかはメチルであり;そして式Bの染料が、式B1、B2、B3、B4のうちの1つにしたがう青色染料であり、ここで、式B1、B2、B3およびB4のいずれにおいても、qは0または1であり;Arは、1,4-フェニレン;メチルによって置換された1,4-フェニレン;または1,4-ナフチレンであり;Ar1は、式のうちの1つの残基であり;Ar3は、1,4-フェニレン、1個または2個のメチルによって置換された1,4-フェニレン、または1,4-ナフチレンであり;Xbは、Hal、COOR2、CN、フェニル、R8で置換されたフェニル、シクロヘキシル、C1-C12アルキル-シクロヘキシルであり;Halは、CF3またはフルオロであり;R2は、C1-C8アルキルであり;R8は、C1-C8アルキル、シクロヘキシル、C1-C8アルキル-シクロヘキシルであり;R11は、ピロリジニルまたはピペリジニルまたはジC1-C4アルキルアミノまたはモルホリニルであり;R12およびR13は、独立して、H;Hal;CN;COOR2;C1-C8アルキル;フェニル;フェニルまたはC1-C8アルキルまたはシクロヘキシルまたはC1-C8アルコキシによって置換されたフェニル;C2-C8アルキルまたはC3-C8アルキルチオであって、そのそれぞれはOによって中断されているものとする;C1-C8アルキルまたはビニルであって、そのそれぞれはCNまたはCOOR2によって置換されているものとし;あるいは、R12およびR13は一緒になってC3-C4アルキレンであり;R14は、CF3;CN;COOR2;C1-C8アルキル;C1-C8アルコキシ;C1-C8アルキルチオ;ピロリジニル;ジC1-C4アルキルアミノ;モルホリニル;フェニル;フェニルまたはC1-C8アルキルによって置換されたフェニル;Oによって中断されたC2-C8アルキル;C1-C8アルキルまたはビニルまたはC1-C8アルキルチオであって、そのそれぞれはCNまたはCOOR2またはフェニルまたはCF3によって置換されているものとする;R15は、CF3;OCF3;CN;COOR2;C1-C8アルキル;C1-C8アルコキシ;C1-C8アルキルチオ;C1-C8アルキル-SO2;ピロリジニル;ジC1-C4アルキルアミノ;モルホリニル;フェニル;フェニルまたはC1-C8アルキルによって置換されたフェニル;Oによって中断されたC2-C8アルキル;C1-C8アルキルまたはビニルまたはC1-C8アルキルチオまたはC1-C8アルキル-SO2であって、そのそれぞれはCNまたはCOOR2またはフェニルまたはCF3によって置換されているものとする;R16およびR17は独立して、H、ハロゲン、ニトロであり;R18は、HまたはC1-C8アルキルアミノであり;R19は、C1-C8アルキルであり;R20は、HまたはC1-C8アルキルであるか;あるいは、R18およびR19のアルキル基は、共通のC1-C3アルキレン架橋基を形成しており;そして全ての他の記号は請求項1で定義のとおりである、請求項1から3までのいずれか1項に記載の組成物。化合物A2および化合物A3および少なくとも1つの化合物B6、B6’、B7、B8、B10を含有する組成物であって、ここで、Halは、フルオロまたはCF3であり;nは、0~2の数であり;R19は分枝C3-C6アルキルでありかつR20はHであるか、あるいは、R19およびR20はC1-C4アルキルであり;そしてR2は、直線状または分枝C1-C8アルキルであり;qは、0または1であり;Ar1は、Xbによって置換されたフェニルであるか、または、式のうちの1つの複素環式残基であり;ここで、Ar2は、1,4-フェニレン、C1-C4アルキルによって置換された1,4-フェニレン、または1,4-ナフチレンであり;Ar3は、1,4-フェニレン、C1-C4アルキルによって置換された1,4-フェニレン、または1,4-ナフチレンであり;Xbは、Hal、COOR2、CN、フェニル、R8で置換されたフェニル、C3-C12シクロアルキル、C1-C12アルキル-シクロヘキシル、C1-C12アルコキシ-シクロヘキシルであり;Halは、CF3またはフルオロであり;R8は、C1-C12アルキル、C1-C12アルコキシ、C3-C12シクロアルキル、フェニル、C1-C12アルキル-フェニル、C1-C12アルキル-シクロヘキシル、C1-C12アルコキシ-シクロヘキシルであり;R11は、ピロリジニルまたはピペリジニルまたはジC1-C4アルキルアミノまたはモルホリニルであり;R12およびR13は独立して、H;Hal;CN;COOR2;C1-C12アルキル;C1-C12アルコキシ;C1-C12アルキルチオ;フェニル;フェニルまたはC1-C8アルキルまたはシクロヘキシルまたはC1-C8アルコキシまたはC1-C8アルキルチオによって置換されたフェニル;C2-C12アルキルまたはC3-C12アルコキシまたはC3-C12アルキルチオであって、そのそれぞれはOによって中断されているものとする;C1-C8アルキルまたはC2-C3アルケニルまたはC1-C8アルコキシまたはC1-C8アルキルチオであって、そのそれぞれはCNまたはCOOR2またはフェニルまたはフルオロまたはCF3によって置換されているものとし;あるいは、R12およびR13は一緒になってC3-C4アルキレンであり;R14は、H;CF3;CN;COOR2;C1-C12アルキル;C1-C12アルコキシ;C1-C12アルキルチオ;ピロリジニル;ピペリジニル;ジC1-C4アルキルアミノ;モルホリニル;フェニル;フェニルまたはC1-C8アルキルまたはシクロヘキシルまたはC1-C8アルコキシまたはC1-C8アルキルチオによって置換されたフェニル;C2-C12アルキルまたはC3-C12アルコキシまたはC3-C12アルキルチオであって、そのそれぞれはOによって中断されているものとする;C1-C8アルキルまたはC2-C3アルケニルまたはC1-C8アルコキシまたはC1-C8アルキルチオであって、そのそれぞれはCNまたはCOOR2またはフェニルまたはフルオロまたはCF3によって置換されているものとする;R15は、H;CF3;OCF3;CN;COOR2;C1-C12アルキル;C1-C12アルコキシ;C1-C12アルキルチオ;C1-C12アルキル-SO2;ピロリジニル;ジC1-C4アルキルアミノ;モルホリニル;フェニル;フェニルまたはC1-C8アルキルまたはシクロヘキシルまたはC1-C8アルコキシまたはC1-C8アルキルチオによって置換されたフェニル;C2-C12アルキルまたはC3-C12アルコキシまたはC3-C12アルキルチオであって、そのそれぞれはOによって中断されているものとする;C1-C8アルキルまたはC2-C3アルケニルまたはC1-C8アルコキシまたはC1-C8アルキルチオまたはC1-C8アルキル-SO2であって、そのそれぞれはCNまたはCOOR2またはフェニルまたはフルオロまたはCF3によって置換されているものとする;R16およびR17は独立して、H、ハロゲン、ニトロ、C1-C12アルキル、C1-C12アルコキシである、請求項1から4までのいずれか1項に記載の組成物。1つの染料が式A4[式中、XはHであり、mは1であり、nは0、1または2であり、R4およびR5はメチルであり、そして部分-NR1R3はピロリジニルである]にしたがう組成物であって、かつ、請求項4で定義された式B1、B2、B3またはB4の少なくとも1つの化合物を含有する、請求項1から3までのいずれか1項に記載の組成物。液晶材料中に溶解させた染料を含有する、請求項1から6までのいずれか1項に記載の組成物。式Aにしたがう染料の質量部対式Bにしたがう染料の質量部の比が0.1:20~5:1である、請求項1から7までのいずれか1項に記載の組成物。50~2000部、特に100~500部の液晶材料を基準として、1~20部、好ましくは1~10部、特に1.5~5部の式Bにしたがう染料、0.1~5部、特に0.5~2部の式Aにしたがう各染料を含有する組成物であって、ここで、全ての部は質量部として表されたものである、請求項7または8に記載の組成物。請求項1から9までのいずれか1項に記載の染料組成物を含有する液晶ディスプレー。偏光フィルム中に染料組成物を含有する、請求項10に記載の液晶ディスプレー。式B10[式中、qは0または1であり;Ar1は、Xbによって置換されたフェニルであるか、または式のうちの1つの複素環式残基であり;Ar2は、1,4-フェニレン、C1-C4アルキルによって置換された1,4-フェニレン、または1,4-ナフチレンであり;Ar3は、1,4-フェニレン、C1-C4アルキルによって置換された1,4-フェニレン、または1,4-ナフチレンであり;Xbは、Hal、COOR2、CN、フェニル、R8で置換されたフェニル、C3-C12シクロアルキル、C1-C12アルキル-シクロヘキシル、C1-C12アルコキシ-シクロヘキシルであり;Halは、CF3またはフルオロであり;R2は、C1-C8アルキルであり;R8は、C1-C12アルキル、C1-C12アルコキシ、C3-C12シクロアルキル、フェニル、C1-C12アルキル-フェニル、C1-C12アルキル-シクロヘキシル、C1-C12アルコキシ-シクロヘキシルであり;R11は、ピロリジニルまたはピペリジニルまたはジC1-C4アルキルアミノまたはモルホリニルであり;R12およびR13は独立して、H;Hal;CN;COOR2;C1-C12アルキル;C1-C12アルコキシ;C1-C12アルキルチオ;フェニル;フェニルまたはC1-C8アルキルまたはシクロヘキシルまたはC1-C8アルコキシまたはC1-C8アルキルチオによって置換されたフェニル;C2-C12アルキルまたはC3-C12アルコキシまたはC3-C12アルキルチオであって、そのそれぞれはOによって中断されているものとする;C1-C8アルキルまたはC2-C3アルケニルまたはC1-C8アルコキシまたはC1-C8アルキルチオであって、そのそれぞれはCNまたはCOOR2またはフェニルまたはフルオロまたはCF3によって置換されているものとし;あるいは、R12およびR13は一緒になってC3-C4アルキレンであり;R14は、H;CF3;CN;COOR2;C1-C12アルキル;C1-C12アルコキシ;C1-C12アルキルチオ;ピロリジニル;ピペリジニル;ジC1-C4アルキルアミノ;モルホリニル;フェニル;フェニルまたはC1-C8アルキルまたはシクロヘキシルまたはC1-C8アルコキシまたはC1-C8アルキルチオによって置換されたフェニル;C2-C12アルキルまたはC3-C12アルコキシまたはC3-C12アルキルチオであって、そのそれぞれはOによって中断されているものとする;C1-C8アルキルまたはC2-C3アルケニルまたはC1-C8アルコキシまたはC1-C8アルキルチオであって、そのそれぞれはCNまたはCOOR2またはフェニルまたはフルオロまたはCF3によって置換されているものとする;R15は、H;CF3;OCF3;CN;COOR2;C1-C12アルキル;C1-C12アルコキシ;C1-C12アルキルチオ;C1-C12アルキル-SO2;ピロリジニル;ジC1-C4アルキルアミノ;モルホリニル;フェニル;フェニルまたはC1-C8アルキルまたはシクロヘキシルまたはC1-C8アルコキシまたはC1-C8アルキルチオまたはCNまたはCF3またはOCF3によって置換されたフェニル;C2-C12アルキルまたはC3-C12アルコキシまたはC3-C12アルキルチオであって、そのそれぞれはOによって中断されているものとする;C1-C8アルキルまたはC2-C3アルケニルまたはC1-C8アルコキシまたはC1-C8アルキルチオまたはC1-C8アルキル-SO2であって、そのそれぞれはCNまたはCOOR2またはCOR2またはフェニルまたはフルオロまたはCF3によって置換されているものとする;R16およびR17は、独立して、H、ハロゲン、ニトロ、C1-C12アルキル、C1-C12アルコキシである]の化合物であるが、ただし、式[式中、R21は、F、CF3またはCNである]の化合物を除外した化合物。式B10の化合物が式B11、B12またはB13にしたがい、ここで、qは0または1であり;Ar5は、式の複素環式残基であり;Ar6は、式のうちの1つの複素環式残基であり;ここで、Xbは、Hal、COOR2、CN、フェニル、R8で置換されたフェニルであり;Halは、CF3またはフルオロであり;R2は、C1-C8アルキルであり;R8は、C1-C8アルキル、シクロヘキシル、フェニル、C1-C8アルキル-フェニル、C1-C8アルキル-シクロヘキシルであり;R11は、ピロリジニルまたはジC1-C4アルキルアミノまたはモルホリニルであり;R12およびR13は独立して、H;Hal;CN;COOR2;C1-C8アルキル;フェニル;フェニルまたはC1-C8アルキルまたはシクロヘキシルまたはC1-C8アルコキシによって置換されたフェニル;C2-C8アルキルまたはC3-C8アルキルチオであって、そのそれぞれはOによって中断されているものとする;C1-C8アルキルまたはビニルであって、そのそれぞれはCNまたはCOOR2によって置換されているものとし;あるいは、R12およびR13は一緒になってC3-C4アルキレンであり;R14は、CF3;CN;COOR2;C1-C8アルキル;C1-C8アルコキシ;C1-C8アルキルチオ;ピロリジニル;ジC1-C4アルキルアミノ;モルホリニル;フェニル;フェニルまたはC1-C8アルキルによって置換されたフェニル;Oによって中断されたC2-C8アルキル;C1-C8アルキルまたはビニルまたはC1-C8アルキルチオであって、そのそれぞれはCNまたはCOOR2またはフェニルまたはCF3によって置換されているものとする;R15は、CF3;OCF3;CN;COOR2;C1-C8アルキル;C1-C8アルコキシ;C1-C8アルキルチオ;C1-C8アルキル-SO2;ピロリジニル;ジC1-C4アルキルアミノ;モルホリニル;フェニル;フェニルまたはC1-C8アルキルによって置換されたフェニル;Oによって中断されたC2-C8アルキル;C1-C8アルキルまたはビニルまたはC1-C8アルキルチオまたはC1-C8アルキル-SO2であって、そのそれぞれはCNまたはCOOR2またはフェニルまたはCF3によって置換されているものとする;R16およびR17は、独立して、H、ハロゲン、ニトロである、請求項5に記載の組成物。偏光フィルムまたは液晶ディスプレーを製造するための方法であって、請求項1から9および13のいずれか1項に記載の染料組成物または請求項12に記載の化合物を液晶材料中に溶解させることを含む、方法。偏光フィルムまたは液晶ディスプレーを製造するための、請求項1から9および13のいずれか1項に記載の染料組成物または請求項12に記載の化合物の使用。実施例1化合物1a:10部の2-アミノ-チアゾールを100部のHCl32中に溶解させる。100部の氷および7部の亜硝酸ナトリウムを少量ずつ添加する。3時間-5°C~0°Cで撹拌後、0.5部のスルファミン酸を添加する。その後、11部のm-トルイジンを添加し、反応混合物を2時間0~5°Cで撹拌し、続いて40部の塩化ナトリウムを添加し、2時間さらに撹拌する。沈殿をろ去し、400部の20塩化ナトリウム水溶液で洗浄する。フィルターケーキを次いで500部の弱アルカリ水ソーダ中に懸濁させ、ろ過し、中性になるまで洗浄し、真空中50°Cにて乾燥する。9.5部の化合物1aを得る。化合物1a化合物1b:4.36部の化合物1aを88部のTHF中に溶解させる。2.9部のテトラフルオロホウ酸溶液水中50を添加し、続いて2.8部の亜硝酸tert-ブチルを1分以内に15°Cで添加する。1.5時間15°Cで撹拌後、沈殿をろ過し、tert-ブチルメチルエーテルで洗浄する。フィルターケーキを次いで2.4部のm-トルイジンの70部のメタノール中溶液に添加する。60分後、6部の酢酸ナトリウムの4N水溶液、次いで30部のメタノールを添加する。暗赤色懸濁液を一晩攪拌し、ろ過し、残留物を200部のメタノールで洗浄し、60°Cで乾燥する。2.2部の暗色粉末化合物1bを得る。化合物1b化合物1c:A1.1部の化合物1bを25部のN-メチルピロリドン中に溶解させ、溶液を0~5°Cまで冷却する。1部のニトロシル硫酸硫酸中40を5分以内に滴加して暗褐色懸濁液Aを得、これを1時間撹拌する。B0.55部の2-ピロリジノ-チオフェン2-ブロモチオフェンおよびピロリジンから製造を、30部の酢酸ナトリウムのメタノール溶液0.625モル濃度中に溶解させ、溶液を0~5°Cに冷却し、続いて懸濁液Aを5分以内に滴加する。得られる懸濁液を0~5°Cで2時間撹拌し、次いで25部の水で希釈する。ろ過後、粗生成物を水で洗浄し、真空中50°Cにて乾燥する。1.15部の化合物1cを、カラムクロマトグラフィーシリカ;トルエン/酢酸エチルによってさらに精製する。化合物1c実施例2化合物2a:A15部の2-アミノ-チアゾールをHCl37中に溶解させ、35部の氷を添加し、続いて38部の亜硝酸ナトリウムの4N溶液を添加する。-5°C~0°Cで1.5時間後、0.5部のスルファミン酸を添加する溶液A。B38部のフェニルアミノ-N-メタンスルホン酸ナトリウム82を200部の水中に溶解させ、溶液を0°Cまで冷却する溶液B。溶液Aをゆっくりと溶液Bに0.5時間以内に添加し;水酸化ナトリウム30を添加することによってpHを8.5~9に維持する。3時間5°Cで撹拌した後、赤褐色懸濁液をろ過し、塩水15で洗浄する。フィルターケーキを次いで500部の水酸化ナトリウムの1N溶液に移し、1時間70°Cで撹拌し、室温で一晩保持する。沈殿をろ去し、800部の水で洗浄し、乾燥する。17.3部の化合物2aを得る。化合物2a化合物2b:15.3部の化合物2aを200部のNMP中に溶解させ、溶液を0°C~5°Cまで冷却する。24部のニトロシル硫酸40を滴加し、1.5時間0~5°Cで撹拌する。得られる溶液を8部のm-トルイジンの200部のメタノール中溶液に0°Cで撹拌しながら添加する。最終的に15°Cまで上昇される温度で撹拌を一晩続ける。氷の添加によって温度を20°Cに保ちつつ、50部の水酸化ナトリウム30を添加することによって、pHを続いて12まで上昇させる。400部の水を添加すると粘着性沈殿が形成される。これをろ去し、次いで酢酸エチル中に溶解させる。溶液を硫酸ナトリウム上で乾燥し、蒸発乾固させる。カラムクロマトグラフィーシリカゲル;トルエン/酢酸エチル後、2.7部の純粋な化合物2bを得る。化合物2b化合物2c:2.7部の化合物2bを50部のNMP中に溶解させ、溶液を0~5°Cまで冷却し、2.6部のニトロシル硫酸40を5分以内に滴加する。1.5時間0~5°Cで撹拌後、溶液を、1.3部の2-ピロリジノ-チオフェンの50部のNMPおよび5.5部の水酸化ナトリウム30中冷却0°C溶液にゆっくりと添加する。30分間撹拌後、1.5部の水酸化ナトリウム30を添加することによってpHを7まで上昇させる。反応混合物を2時間5°Cで撹拌し、75部の水で希釈し、ろ過する。フィルターケーキを水で洗浄し、次いで300部のメタノール中に懸濁させ、4時間室温で撹拌する。ろ過し、メタノールでリンスし、真空で乾燥した後、2.5部の化合物2cを得る。化合物2c実施例3化合物3a:9.4部の化合物1a実施例1を180部のNMP中に溶解させ、溶液を0~5°Cまで冷却する。13.7部のニトロシル硫酸40を20分以内に滴加する。得られる褐色懸濁液を1時間0~5°Cで撹拌し、次いで6.15部の1-ナフチルアミンの150部のメタノール中溶液に添加する。2時間0~5°Cで撹拌後、26部の水酸化ナトリウム30を10分以内に滴加し、続いて110部の水を滴加する。沈殿をろ去し、500部の水で洗浄し、50°Cで乾燥する。粗生成物19.3部を500部の水中に懸濁させ、2時間撹拌し、ろ過し、500部の水で洗浄し、真空中50°Cにて18時間乾燥し:12.6部の化合物3aを得る。化合物3a化合物3b:22.2部の化合物3aを220部のNMP中に溶解させ、溶液を0°Cまで冷却する。19部のニトロシル硫酸を10分以内に滴加し、2時間撹拌する。12部の1-N-2-ブチルアミノ-ナフタレンを添加し、3時間5°Cで撹拌し、220部の水を添加し、30部の水酸化ナトリウム30を添加することによってpHを7~8まで上昇させる。沈殿をろ過し、1000部の水で洗浄し、50°Cで乾燥する。28.1部の粗生成物3bを得、これをトルエン/2-プロパノールから再結晶する。化合物3b実施例4化合物4a:9部の化合物2a実施例2を180部のNMP中に溶解させ、溶液を0~5°Cまで冷却する。14.5部のニトロシル硫酸40を滴加し、1時間0~5°Cで撹拌する。6.4部の1-ナフチルアミン180部のメタノール中に溶解させ、0~5°Cまで冷却を5分以内に添加し、反応混合物を3時間0°C~5°Cで撹拌する。28部の2N水酸化ナトリウムを15分以内に滴加し、続いて350部の水を滴加する。沈殿をろ過し、水で十分に洗浄し、50°Cで乾燥する:11.8部の化合物4a。化合物4a化合物4b:14.4部の化合物4aを290部のNMP中に溶解させ、溶液を0~5°Cまで冷却する。12.7部のニトロシル硫酸40を10分以内に滴加し、2.5時間0~5°Cで撹拌する。8部の1-N-2-ブチルアミノ-ナフタレンを添加する。100部の2N水酸化ナトリウム、続いて80部の水を添加した後、沈殿をろ過し、1000部の水で洗浄する。フィルターケーキを700部のメタノール中に懸濁させ、一晩室温で撹拌する。ろ過後、残留物を1000部のメタノールで洗浄し、50°Cで乾燥する:17.8部の粗生成物。トルエン/2-プロパノールから再結晶して、13部の純粋な化合物4bを得る。化合物4b実施例5化合物5a:10部の2-アミノ-チアゾールを100部のHCl32中に溶解させる。次いで、100部の氷および7部の亜硝酸ナトリウムを少量ずつ添加し、3時間-5°C~0°Cで撹拌する。0.5部のスルファミン酸を添加する。続いて、11部のo-トルイジンを添加し、反応混合物を一晩0°C~室温で撹拌する。40部の塩化ナトリウムを添加し、3時間さらに撹拌した後、沈殿をろ去する。フィルターケーキを次いで250部の水中に懸濁させ、22部の2N水酸化ナトリウムを添加することによってpHを8.5まで上昇させる。得られる塊を250部のジクロロメタン中に懸濁させ、室温で2時間撹拌し、ろ過し、さらなるジクロロメタン橙色溶液で洗浄する。残留物を次いで400部の4N水酸化ナトリウム中に懸濁させ、室温で撹拌し、ろ過する。フィルターケーキをジクロロメタン中に溶解させ、橙色溶液を硫酸ナトリウム上で乾燥する。合わせた橙色ジクロロメタン溶液をシリカゲル上で精製し、蒸発乾固させる。真空中50°Cで乾燥後、3.9部の橙色粉末化合物1aを得る。化合物5a化合物5b:化合物5aを用いて実施例3化合物3aと同様に進行して、化合物5b:化合物5bを得る。化合物5c:化合物3aの代わりに化合物5bを用いて実施例3と同様に進行して、染料5c:化合物5cを得る。実施例6化合物6a:75部の4N亜硝酸ナトリウムを50分以内に48.6部の4-トリフルオロメチル-アニリンの190部の1NHClおよび560部の氷中懸濁液に添加し、2時間5°Cで撹拌する。0.5部のスルファミン酸を添加し、溶液をろ過する。ろ過した溶液を次いで60部のフェニルアミノ-N-メタンスルホン酸ナトリウムおよび57部の炭酸水素ナトリウムの450部の水中冷却5°C溶液に滴加し、2時間10°Cで、そして一晩室温で撹拌する。反応塊をろ過し、残留物を350部の塩水25で洗浄する。粗生成物を800部の温水70°Cに移し、100部の水酸化ナトリウム30を10分以内に滴加し、3.5時間70~75°Cで撹拌する。反応塊を60°Cでろ過し、5000部の水で中性的に洗浄する。35°Cにて真空乾燥して、72.5部の黄橙色生成物6aを得る。化合物6a化合物6b:A10.6部の化合物6aを50部のNMP中に溶解させ、50部の2NHClをそれに添加する。0~5°Cまで冷却した後、10部の4N亜硝酸ナトリウムを10分以内に滴加する。30分間0~5°Cで撹拌することによってジアゾ化を完了する溶液A。B5.8部の1-ナフチルアミンを20部のNMP中に溶解させ、20部の2NHClをそれに添加する。溶液を5°Cまで冷却し、そして溶液Aを5分間にわたって添加し、1時間5~7°Cで撹拌する。反応混合物をろ過し、そして残留物をビーカーに移し、弱アルカリ水500部中に懸濁させる。ろ過後、残留物を水で中性的に洗浄し、真空中50°Cにて乾燥する。粗生成物12.2部を再結晶するトルエン/ヘキサン:7.1部の純粋な化合物6b。化合物6b化合物6c:62部の化合物6bを1400部のNMP中に溶解させ、溶液を0°Cまで冷却する。47部のニトロシル硫酸40を10分以内に滴加し、1.5時間0°Cで撹拌する。29.7部の1-N-2-ブチルアミノ-ナフタレンを添加し、撹拌を1.5時間0~5°Cで続ける。275部の4N酢酸ナトリウムを次いで15分以内に滴加する。45分間5°Cで撹拌後、300部の水を15分以内に添加する。1時間10~15°Cで撹拌後、反応塊をろ過する。残留物を2000部の水/メタノール1:1で洗浄し、次いで2000部の水で洗浄する。フィルターケーキをビーカーに移し、1400部のメタノールとともに1時間撹拌する。ろ過後フィルターケーキを1200部のメタノールで洗浄し、真空中50°Cにて乾燥する:74部の化合物6c。化合物6c実施例7化合物7a:8.1部の4-トリフルオロメチル-アニリンを75部の2NHClに添加する。13部の4N亜硝酸ナトリウムを30分以内に添加し、5°Cで1時間撹拌することによってジアゾ化を完了する溶液A。7.4部の1-ナフチルアミンを75部のエタノール中に溶解させ、75部の水を添加する。0~5°Cまで冷却した後、溶液Aを10分以内に添加する。0~5°Cで1時間後、50部の4N酢酸ナトリウムを添加し、温度を室温まで上昇させる。120部の水を添加し、反応混合物をろ過し、そして残留物を750部の水で洗浄し、50°Cで乾燥させる。14.9部の生成物7aを得る。化合物7a化合物7b:4.8部の化合物7aを120部のTHF中に溶解させ、溶液を冷却し0~5°C、3部のテトラフルオロホウ酸50を添加する。2.7部の亜硝酸tert-ブチルを1分以内に滴加し、得られるものを2時間0~15°Cで撹拌する。得られる沈殿をろ過し、60部のジエチルエーテルで洗浄する。湿潤フィルターケーキを2.2部の1-ナフチルアミンの80部のメタノール中冷却溶液5°Cに移し、混合物を1時間5~15°Cで撹拌する。沈殿をろ過し、150部のメタノールで洗浄し、真空で乾燥する:2.94部の化合物7b。化合物7b化合物7c:2.94部の化合物7bを60部のNMP中に溶解させる。2.0部のニトロシル硫酸40を2分以内に冷却溶液0~5°Cに添加する。さらに30部のNMPを粘稠性反応塊に添加する。0~5°Cで1時間後、1.25部の1-N-2-ブチルアミノ-ナフタレンを添加し、0~5°Cでさらに1時間後、10部の4N酢酸ナトリウムおよび続いて150部の水を添加する。室温で1時間撹拌することによってカップリング反応を完了する。沈殿をろ過し、150部の水で洗浄し、真空中50°Cで乾燥する:3.71部の粗生成物7c、これはカラムクロマトグラフィーシリカ;ヘキサン/トルエンおよび再結晶トルエン/ヘキサンによって精製することができる。化合物7c実施例8化合物8a:20.4部の4-アミノビフェニルを400部の2NHCl中に懸濁させ、懸濁液を5°Cまで冷却する。31.2部の亜硝酸ナトリウムを1時間以内に添加する。5°Cで2時間後、溶液をろ過する溶液A。17.2部の1-ナフチルアミンを480部の水/エタノール1:1中に溶解させ、溶液を0~5°Cまで冷却する。溶液Aを次いで20分以内に添加し、粘稠性反応混合物を得、これを200部の水/エタノールで希釈する。0~5°Cで1時間後、160部の4N酢酸ナトリウムを添加し、温度を室温まで上昇させる。室温での撹拌を一晩続ける。反応塊をろ過し、フィルターケーキを1500部の水中に懸濁させる。4N水酸化ナトリウムの添加によって、pHを8~9まで上昇させる。沈殿をろ過し、水で洗浄し、50°Cで乾燥する:33.75部の化合物8a。化合物8a化合物8b:21.0部の化合物8aを450部のスルホラン中に溶解させ、20.8部のニトロシル硫酸を30分以内に添加し、反応混合物を2時間18~20°Cで撹拌する溶液A。9.3部の1-ナフチルアミンを260部の水/エタノール1:1中に溶解させる。溶液を0~5°Cまで冷却し、溶液Aを20分以内で添加する。0~5°Cで1時間後、80部の4N酢酸ナトリウムを添加し、そして温度を室温まで上昇させる。形成された沈殿をろ過し、500部のエタノール/水1:1で洗浄し、次いで1000部の水で洗浄する。フィルターケーキを1000部のメタノール中に懸濁させ、懸濁液を室温で1時間撹拌する。ろ過後、22.6部の黒色粉末化合物8bを得る。化合物8b化合物8c:7.4部の化合物8bを75部のNMP中に溶解させ、溶液を0~5°Cまで冷却する。温度を5°Cに保持しながら、4.9部のニトロシル硫酸40を7分以内に滴加する。5°Cで15分間撹拌後、3部の1-N-2-ブチルアミノ-ナフタレンを添加し、撹拌を4時間10°Cで続ける。ろ過後、残留物を100部の2-プロパノール/水1:1で洗浄し真空中50°Cで乾燥する:8.9部の化合物8c。化合物8c実施例9化合物9a:8.3部の4-アミノ-安息香酸エチルエステルを75部の2NHCl中に懸濁させる。5°Cまで冷却した後、13部の4N亜硝酸ナトリウムを30分以内に添加する。5°Cで1時間さらに撹拌した後、0.5部のスルファミン酸を添加する溶液A。7.4部の1-ナフチルアミンを75部のエタノール中に溶解させ、75部の水を添加し、懸濁液を0~5°Cまで冷却し、溶液Aを1時間にわたって添加する。50部のエタノール、20部のDMFおよび100部の水を添加することによって、次第に粘稠性を増す反応塊を希釈する。0~5°Cで1時間後、50部の4N酢酸ナトリウムを添加し、温度を室温まで上昇させる。次いで、300部の水を添加し、反応塊をろ過する。残留物を750部の水で洗浄し、50°Cで乾燥する:16.4部の化合物9a。化合物9a化合物9b:11.4部の化合物9aを250部のTHF中に溶解させる。0~5°Cまで冷却した後、7.2部のテトラフルオロホウ酸50、続いて6.4部の亜硝酸tert-ブチルを添加する。0~15°Cで2時間後、残留物をろ去し、150部のジエチルエーテルで洗浄する。湿潤フィルターケーキを5.2部の1-ナフチルアミンの200部のメタノール中冷却溶液5°Cに移す。5~15°Cで1時間後、反応混合物をろ過し、残留物を300部のメタノールで洗浄し、真空中50°Cで乾燥する:12.5部の化合物9b。化合物9b化合物9c:6.25部の化合物9bを130部のNMP中に溶解させ、溶液を0~5°Cまで冷却する。4.2部のニトロシル硫酸40を2分以内に添加する。0~5°Cで1時間撹拌後、2.63部の1-N-2-ブチルアミノ-ナフタレンを添加する。0~5°Cで1時間後、30部の4N酢酸ナトリウムを添加し、続いて30部の水を添加する。室温で1時間撹拌後、反応混合物をろ過し、残留物を300部の水で洗浄し、真空中50°Cで乾燥する:7.61部の粗生成物9c。9cはカラムクロマトグラフィーシリカ;トルエン/酢酸エチルによって精製される。化合物9c実施例10化合物10a:16.1部の4-トリフルオロメチル-アニリンを125部の2NHCl中に0°Cで懸濁させ、25部の4N亜硝酸ナトリウムを3部/分の速度で添加する。0°Cで2時間撹拌後、1部のスルファミン酸を添加する。ろ過後、得られる黄色溶液を45分以内に22.3部のm-トリルアミノ-N-メタンスルホン酸ナトリウムの200部の水中溶液pH9に添加する。1Mの炭酸ナトリウム合計:152部を添加することによってpHを9に維持する。0~5°Cで4時間撹拌後、100部のNaOH30を添加し、反応混合物を45~50°Cで6時間撹拌する。沈殿をろ去し、1000部の水で洗浄し、真空中60°Cにて乾燥する:26.2部の化合物10a。化合物10a化合物10b:40部の化合物10aを350部の酢酸中に懸濁させ、31.7部のニトロシル硫酸を10°Cで15分以内に滴加する。撹拌を1時間5°Cで続ける溶液A。14.7部のフェニル-ピロリジンを180部の酢酸中に溶解させる。次いで26.5部の酢酸ナトリウムを添加し、0°Cまで冷却した後、溶液Aを10分以内に添加する。氷を添加することによって温度を0~5°Cで保持する。5~10°Cで1時間後、100部の1NNaOHを滴加する。10分後に沈殿をろ去し、まず800部の2-プロパノール/水1:1で、次いで600部の氷冷2-プロパノールで洗浄し、真空中50°Cで乾燥する:42部の粗生成物10b、これをトルエン/2-プロパノールから再結晶する。化合物10b実施例11化合物11a:10.7部のm-トルイジンを125部の2NHCl中に溶解させる。溶液を0°Cまで冷却し、25部の4N亜硝酸ナトリウムを10分以内に添加する。1時間撹拌することによってジアゾ化を完了する溶液A。10.7部のm-トルイジンを250部のメタノール中に溶解させる。26部の酢酸ナトリウム三水和物を添加し、続いて溶液Aを5分以内に滴加する。5~10°Cで2時間撹拌後、メタノールを真空中で蒸発させ、残留物をろ去し、水で洗浄する。フィルターケーキを500部のトルエン中に溶解させ、トルエン相を水性相から分離し、硫酸ナトリウム上で乾燥する。乾燥したトルエン溶液をシリカ上でろ過し、蒸発させる。得られる暗赤色油状物を30部のトルエン中に溶解させ、200部のn-ヘキサンを添加した後、結晶が形成し始める。ろ過後、n-ヘキサンで洗浄し、真空中50°Cにて乾燥して、化合物11aを得る。化合物11a化合物11b:4部の化合物11aを60部のNMP中に溶解させ、5.6部のニトロシル硫酸40を0~5°Cで添加する。この温度で1時間撹拌後、2.7部のフェニル-ピロリジンを添加し、撹拌を0~5°Cで一晩続ける。次いで、50部の2NNaOHを添加することによってpHを7~8に上昇させ、残留物をろ去し、500部の水で洗浄し、50°Cで乾燥する:4.5部の化合物11b。粗生成物をトルエン/ヘキサンから再結晶する。化合物11b実施例12化合物12a:4部の化合物11aを60部のNMP中に溶解させ、5.6部のニトロシル硫酸40を0~5°Cで添加し、0~5°Cで1時間撹拌することによってジアゾ化を完了させる溶液A。9.2部の酢酸ナトリウム三水和物を180部のメタノール/水3:1中に溶解させ、2.9部のフェニル-モルホリンを添加する。0~5°Cまで冷却した後、溶液Aをゆっくりと添加する。0°C~室温で一晩攪拌後、50部の2NNaOHを添加することによってpHを7~8まで上昇させる。沈殿をろ去し、500部の水で洗浄し、50°Cで乾燥する:6部の粗化合物12a。粗生成物をトルエン/n-ヘキサンから再結晶する。化合物12a実施例13化合物13a:11.2部の4-フルオロアニリンを125部の2NHCl中に溶解させ、0°Cまで冷却した後、25部の4N亜硝酸ナトリウムを3部/分の速度で添加する。0°Cで1時間撹拌後、1部のスルファミン酸を添加する溶液A。22.3部のm-トリルアミノ-N-メタンスルホン酸ナトリウムを200部の水中に5°Cで溶解させ、1M炭酸ナトリウムでpHを9まで上昇させる。137部の1M炭酸ナトリウムを添加することによってpHを9で保持しながら、溶液Aを次いで45分以内に滴加する。0~5°Cで4時間、次いで室温で一晩撹拌することによってカップリングを完了させる。100部のNaOH30を添加し、45分後、温度を6時間45°Cまで上昇させる。沈殿をろ去し、800部の水で洗浄し、真空中60°Cにて乾燥する:21.3部の化合物13a。化合物13a化合物13b:43部の化合物13aを500部のNMP中に溶解させる。0°Cまで冷却した後、59.3部のニトロシル硫酸を15分以内に滴加する。0°Cで2時間撹拌することによって、ジアゾ化を完了させる。30.5部のフェニル-モルホリンを100部のNMP中に溶解させ、95部の2NHCl、続いて溶液Aを20分以内に添加する。0°Cで1時間後、40部の酢酸ナトリウム三水和物を添加する。40部の酢酸ナトリウム三水和物をさらに3回、それぞれさらに1時間後に添加する。0°C~室温で一晩攪拌後、500部の水を30分以内に添加し、沈殿をろ去し、乾燥する。フィルターケーキを250部の2-プロパノール中に懸濁させ、懸濁液を75°Cで30分間撹拌する。0°Cまで冷却した後、沈殿をろ過し、冷0°C2-プロパノールで洗浄し、真空中50°Cにて乾燥する:24部の化合物13b。粗生成物をトルエン/2-プロパノールから再結晶する。化合物13b実施例14:LC材料における適用実施例1からの1.5部の化合物1cを100部のLicrystal商標Merck,GermanyBL006および約500部のジクロロメタンとよく混合する。室温での蒸発により溶媒を除去した後、染料LC混合物を、LC材料の透明点140°C超に加熱し、材料の液滴を小さなLCセルの開口部約1×1cm2、反平行ラビングされたポリイミドでコーティングされた、2つのガラス製基体、セルキャップ約5μmに置き、140°Cのホットプレート上に置く。セルを毛細管力によって充填する。充填後、セルを穏やかに室温まで冷却する。偏光子を用いてAgilent分光光度計で二色性比を測定する:ポリイミドのラビング方向を偏光子の偏光方向に対して平行および垂直にしてセルを配置する。垂直状態における最大吸収での平行A∥および垂直A⊥吸光度の比によって、二色性比を計算する:DR=A⊥/A∥実施例15および16:LC材料における適用下記化合物を用いて実施例14で示したようにして実施。実施例17~26:LC材料における適用1.5部ではなく3部の下表に示した対応する染料を添加する以外は実施例14で示したように進行して、以下の吸収最大、最大吸光度および二色性比が観察された:実施例27および28:LC材料における適用1.5部ではなく2部の、下表で示される対応する染料を適用する以外は実施例14で示したように進行して、以下の吸収最大、最大吸光度および二色性比が観察された:実施例29~88:LC材料における適用100部のLicrystalBL006中に3部の対応する二色性染料を適用することによって、実施例15~22と同様に進行して、以下の吸収最大nm、最大吸光度Aおよび二色性比DR括弧内が観察された下表:実施例89および90:LC材料における適用1.5部ではなく2部の下表で示す対応する染料を適用する以外は実施例14において示したように進行して、以下の吸収最大、最大吸光度および二色性比が観察された:実施例91:二色性黒色混合物5.0部の化合物1c実施例1、2.0部の化合物10b実施例10および2.0部の化合物13b実施例13の混合物を267部のLicrystal商標BL006および約1200部のジクロロメタンとあわせて混合し、実施例14で示すように適用する。中性の黒い色合いが得られる。混合物は、偏光子適用のため、コントラスト増強フィルムLCディスプレーのため、ポリマーネットワーク液晶PNLCにおいて、ポリマー分散液晶PDLC、e-ブック適用、反射ディスプレーおよび多くの他の液晶適用において、非常に適している。実施例92:二色性黒色混合物6.0部の化合物6c実施例6、2.0部の化合物10b実施例10および2.0部の化合物13b実施例13の混合物を267部のLicrystal商標BL006および約1200部のジクロロメタンとあわせて混合し、実施例14で示すように適用する。得られる中性黒の二色性比は9.1である。5ミクロンLCセルを用いて400~800nmの範囲で記録された吸収スペクトルは、得られた黒の色合いおよび混合物の二色性特性を実証する;最大吸光度Aは約1.8である図1を参照のこと。混合物は、偏光子適用のため、コントラスト増強フィルムLCディスプレーのため、ポリマーネットワーク液晶PNLCにおいて、ポリマー分散液晶PDLC、e-ブック適用、反射ディスプレーおよび多くの他の液晶適用において、非常に適している。実施例93:二色性黒色混合物4.8部の化合物1c実施例1および3.2部の化合物11b実施例11を267部のLicrystal商標BL006および約1200部のジクロロメタンとあわせて混合し、実施例14で示すように適用する。最大吸光度Aは2.3、二色性比DRは12.1である。混合物は、偏光子適用のため、コントラスト増強フィルムLCディスプレーのため、ポリマーネットワーク液晶PNLCにおいて、ポリマー分散液晶PDLC、e-ブック適用、反射ディスプレーおよび多くの他の液晶適用において、非常に適している。比較例:市販の黒色混合物BlackS-428、三井化学株式会社製;黄色および赤色アゾ染料ならびに青アントラキノン染料の混合物10部を267部のLicrystal商標BL006および約1200部のジクロロメタンと混合し、実施例14と同様に適用する。最大吸光度Aは1.0である。実施例92と比較例とを比較することによって、明らかに高い色強度の本発明の黒色組成物が得られる。すなわち、染料混合物の濃度を有意に減少させ、好適な彩度を達成することができる。実施例94:偏光フィルム200部のPaliocolor登録商標242式-O-CH2-CH2-CH2-アクリレートの2つの残基を含有する重合性LC材料;BASFGermanyを6部の化合物6c実施例6、2部の化合物10b実施例10および2部の化合物13b実施例13ならびに5部のIrgacure登録商標907BASFGermanyと混合する。この混合物を1000部のジクロロメタン中に溶解させる。溶液を、平行ラビングに付したポリイミドDaxinDA7013,Taiwanでコーティングされたガラス基体上にスピンコーティングする。その後、ガラス基体をホットプレート上で130°Cまで2分間加熱し、室温までゆっくりと冷却する。コーティングされたガラス基体を次いで中圧UVランプに約15秒間暴露するすなわち、約150mJ/cm2。コーティングされたガラス基体を通常の偏光子上に置くことによって、得られた結果を確認する。400~700nmの領域を通過する入射光のパーセンテージをUV-VIS分光光度計Agilent登録商標8453によって測定する。偏光方向をポリイミドのラビング方向に対して平行または垂直にすることにより、明らかな異方性効果が観察される:可視領域中の光の一部は平行構造中を透過するが>30、垂直構造中光はほとんど透過しない3未満。フィルムは、インセル偏光子としての使用に非常に適している。"